(57)【特許請求の範囲】
【請求項１】
不織布タイプの目開きの異なるフィルター材を、目開きの細かい順に２層又は３層構造になるよう積層し、焼結したフィルター材であって、ｋ番目の層のフィルター材を構成する繊維の充填率Ｘｋ（％）、厚みＹｋ（ｍｍ）、フィルター材を構成する繊維の断面積Ｚｋ（μｍ2 ）が次式を満足するアクリロニトリル系重合体溶液精製用のフィルター材。
【数１】
0005741493.tif 000006
ただし、ｋはアクリロニトリル系重合体溶液精製用のフィルター材の目開きの細かい順位、ｎはフィルター材の積層数であって２又は３である。
【請求項２】
液中微粒子計測器を使って、下記の異物捕捉率の測定方法に従って測定した、紡糸溶液中の特定の異物径範囲にある各異物個数の測定値を次式（４）に代入して得た異物体積換算値Ａを、更に式（５）に代入して得る異物捕捉率（％）が、異物径範囲１〜４μｍで２０％以下、異物径範囲２５〜１００μｍの異物捕捉率が９５％以上である請求項１記載のアクリロニトリル系重合体溶液精製用のフィルター材。
〔異物捕捉率の測定方法〕
フィルター材にて濾過する前のアクリロニトリル系重合体溶液を、液中微粒子計測器を使って、溶液中にある予め決められた異物径の測定範囲内（１〜２μｍ径、２〜４μｍ径、２５〜５０μｍ径、５０〜１００μｍ径の４条件）にあるそれぞれの異物個数を測定し、次式（４）により、前記の測定範囲毎に、濾過前の溶液中の異物体積換算値Ａを求める。
（ａ〜ｂ）μｍ径の異物体積換算値Ａ（μｍ3 ）＝４／３×円周率×｛（ａ＋ｂ）／４｝3 ×（ａ〜ｂ）μｍ径の異物個数                        ・・・（４）
ただし、（ａ〜ｂ）μｍ径は、１〜２μｍ径、２〜４μｍ径、２５〜５０μｍ径、５０〜１００μｍ径の４条件であり、異物径範囲内の異物の直径はすべてその径範囲の上限と下限の平均である。
続いてフィルター材にて単位面積あたり４ｃｍ3 ／分の濾過速度で目開きの粗いフィルター材から目開きの細かいフィルター材に向けて濾過を始め、フィルターにかかる圧力がほぼ一定の割合で増加し始めてから４時間後に、フィルター材を通過してきた濾過後のアクリロニトリル系重合体溶液について、上記の方法で、濾過後の溶液中の異物体積換算値を測定した。
ただし、（ａ〜ｂ）μｍ径は、１〜２μｍ径、２〜４μｍ径、２５〜５０μｍ径、５０〜１００μｍ径の４条件である。
上記方法で測定した、濾過前及び濾過後のアクリロニトリル系重合体溶液の異物体積換算値を、下式（５ａ）及び（５ｂ）に代入することで１〜４μｍ径及び２５〜１００μｍ径の異物捕捉率を求めた。
１〜４μｍ径の異物捕捉率（％）＝｛１−（濾過後の１〜２μｍ径の異物体積換算値＋濾過後の２〜４μｍ径の異物体積換算値）／（濾過前の１〜２μｍ径の異物体積換算値＋濾過前の２〜４μｍ径の異物体積換算値）｝×１００    ・・・（５ａ）
２５〜１００μｍ径の異物捕捉率（％）＝｛１−（濾過後２５〜５０μｍ径の異物体積換算値＋濾過後５０〜１００μｍ径の異物体積換算値）／（濾過前２５〜５０μｍ径の異物体積換算値＋濾過前５０〜１００μｍ径の異物体積換算値）｝×１００                                                                  ・・・（５ｂ）
【請求項３】
ＳＵＳ製繊維からなる請求項１または２に記載のアクリロニトリル系重合体溶液精製用のフィルター材。
【請求項４】
前記ＳＵＳ製繊維がＳＵＳ製長繊維である請求項３に記載のアクリロニトリル系重合体溶液精製用のフィルター材。
【請求項５】
請求項１〜４のいずれか一項に記載のアクリロニトリル系重合体溶液精製用のフィルター材を用いたアクリロニトリル系重合体溶液精製用のフィルター装置。
【請求項６】
アクリロニトリル系重合体溶液の濾過方向に、目開きの粗いフィルター材から目開きの細かいフィルター材へと順次配されてなる請求項５に記載のアクリロニトリル系重合体溶液精製用のフィルター装置。
【請求項７】
請求項５又は６に記載されたアクリロニトリル系重合体溶液精製用のフィルター装置を、アクリロニトリル系重合体溶液精製工程中の最も異物捕捉率の高いフィルター装置として用いるアクリロニトリル系重合体溶液の製造方法。
【請求項８】
請求項７に記載されたアクリロニトリル系重合体溶液を紡糸する炭素繊維前駆体アクリロニトリル系繊維の製造方法。
【請求項９】
請求項８に記載された炭素繊維前駆体アクリロニトリル系繊維を焼成する炭素繊維の製
造方法。
【発明の詳細な説明】
【技術分野】
【０００１】
本発明は、アクリロニトリル系重合体溶液精製用フィルター材及び同フィルター材を用いたアクリロニトリル系重合体溶液精製用フィルター装置、同フィルター装置を用いたアクリロニトリル系重合体溶液及び炭素繊維前駆体アクリロニトリル系繊維の製造方法、並びに同繊維を焼成する炭素繊維の製造方法に関する。
【背景技術】
【０００２】
炭素繊維は、他の繊維に比べて高い比強度及び比弾性率を有することが知られている。このため、複合材料用補強繊維として、従来からのスポーツ用途及び航空・宇宙用途に加え、自動車や土木、建築、圧力容器、風車ブレード等の一般産業用途にも幅広く展開されつつある。
【０００３】
炭素繊維の中ではアクリロニトリル系炭素繊維が最も広く利用されている。アクリロニトリル系炭素繊維はアクリロニトリル系重合体を溶剤に溶解してアクリロニトリル系重合体溶液（以下紡糸原液と表記する場合がある。）とし、これを用いて湿式紡糸または乾湿式紡糸して炭素繊維前駆体アクリロニトリル系繊維を得た後、それを２００〜３００℃の酸化性雰囲気中にて加熱処理（耐炎化処理）して耐炎化繊維とする耐炎化工程と、３００〜２５００℃の不活性雰囲気にて前記耐炎化繊維を加熱処理（炭素化処理）することにより得ることができる。しかし、このようにして得られた炭素繊維は、物性や品質には優れるものの、製造費用が高額になるため、特に低コスト化が求められる産業用途分野においては、多用化が十分に実現されていない。
【０００４】
炭素繊維の低コスト化を達成する方法として、炭素繊維前駆体アクリロニトリル系繊維の製造工程を安定化させることによる歩留まり向上や、連続生産性の実現及び紡糸速度を高めることによる生産量の増加がある。
【０００５】
紡糸原液中に含まれる粉塵といった異物や紡糸原液自体が劣化することによって発生するゲル状物は、炭素繊維前駆体アクリロニトリル系繊維の製造に悪影響を及ぼすだけでなく、このような異物は炭素繊維を製造する過程にて表面欠陥点、内在欠陥点となり、炭素繊維の強度低下を引き起こしてしまう。したがって、紡糸原液をフィルター材にて濾過することにより前述の異物やゲル状物を濾過することが一般的である。
【０００６】
しかし、炭素繊維前駆体アクリロニトリル系繊維の製造を続けていくと、紡糸原液を濾過するフィルター材そのものが徐々に閉塞し、フィルター材にかかる圧力が大きくなる。その結果、フィルター材に捕捉された異物やゲル状物は圧力により、後工程へ流出してしまい、炭素繊維前駆体アクリロニトリル系繊維の製造に悪影響を及ぼすだけでなく、炭素繊維の強度低下をも引き起こすことになる。また、フィルター材が完全に閉塞してしまうと、炭素繊維前駆体アクリロニトリル系繊維の製造は困難になり、交換作業による作業負荷の増大や連続生産性の低下につながってしまう。特に紡糸速度を高め、フィルター材を通過する単位時間当りの紡糸原液量が増加すればするほど、その影響は顕著になる。
【０００７】
したがって、高い紡糸速度で、高性能の炭素繊維を得るための炭素繊維前駆体アクリロニトリル系繊維を安定して大量に製造するには、炭素繊維前駆体アクリロニトリル系繊維の製造工程において、炭素繊維の性能に悪影響を及ぼす異物やゲル状物のみを効率的に取り除きつつ、フィルター材にかかる圧力の増加をできるだけ抑えることで連続生産性を高
め、上記悪影響を及ぼすフィルター材にて補足した異物やゲル状物が後工程に流出するのを防ぐ技術が必要となってくる。
【０００８】
例えば、特開昭５９−８８９２４号公報（特許文献１）によれば、空気中の粒径５μｍ以上の粒子を９５％以上除去可能な金属焼結フィルター材を用いたフィルター装置により紡糸原液を濾過する方法が記載されている。この方法により得られた紡糸原液からは高強度の炭素繊維を製造することが可能となる。
【０００９】
また、例えば特開２００４−２７３９６号公報（特許文献２）には、紡糸原液を最終開孔径が５μｍ以下になるようフィルター材で２段以上の多段濾過を行うと同時に開孔径の大きいフィルター材にて紡糸原液の一部を循環濾過を行うことにより、フィルター使用可能期間を長寿命化させつつ紡糸原液の異物を除去する方法が記載されている。この方法により、装置の稼働日数延長化が可能となり、生産性を損なうことなく紡糸原液を濾過することができ、かつこの紡糸原液を用いて高強度の炭素繊維を製造することが可能となる。
【００１０】
また、例えば特開２００９−２３５６６２号公報（特許文献３）には、フィルター材の目付け、材質密度、濾過抵抗係数を調整したフィルター材を用いることにより、フィルター材の使用可能期間を長寿命化させつつ紡糸原液中の異物を除去する方法が記載されている。この方法により炭素繊維前駆体アクリロニトリル系繊維の生産性を損なうことなく紡糸原液から高強度の炭素繊維を製造することが可能となる。
【００１１】
しかし、特許文献１の方法では紡糸原液の粘度が１０００ポイズを超えるとフィルター材の濾過効率の低下を招くだけでなく、濾過圧力が増加し、生産性や炭素繊維性能の低下を招いてしまう。更に紡糸原液中に含まれる異物やゲル状物をできるだけ取り除くよう紡糸原液の濾過を行うため効率的ではない。
【００１２】
また、特許文献２の方法では開孔径の大きなフィルター材で循環濾過を行うため、一部の紡糸原液が長期間循環し続ける可能性が高く、ゲル状物を発生させてしまう。発生したゲル状物はフィルター材を閉塞させて濾過効率の低下を招くだけでなく、濾過圧力も増加させてしまい、生産性や炭素繊維性能の低下を招いてしまう。更に多段で濾過を行うため、フィルター装置を設置するスペースが余分に必要となってしまうため、限られたスペースでは大量生産が困難になる。
【００１３】
また、特許文献３の方法では紡糸溶液が特定され、目付け、材質密度、濾過抵抗係数を厳密に調整した複雑で且つ高精度の構造をもつフィルター材を使い、紡糸溶液中に含まれる異物やゲル状物の除去率を高めて、紡糸溶液の濾過を行うため、コストが極めて高くなり経済性の面からは効率的であるとは言えない。
【先行技術文献】
【特許文献】
【００１４】
【特許文献１】特開昭５９−８８９２４号公報
【特許文献２】特開２００４−２７３９６号公報
【特許文献３】特開２００９−２３５６６２号公報
【発明の概要】
【発明が解決しようとする課題】
【００１５】
本発明は、前記した問題を解決すること、すなわち、紡糸原液中に含まれる、炭素繊維前駆体アクリロニトリル系繊維の製造工程や炭素繊維の性能に悪影響を及ぼす異物やゲル状物のみを効率的に取り除きつつ、フィルター材にかかる圧力の増加をできるだけ抑えることにより、炭素繊維前駆体アクリロニトリル系繊維を高い生産性を維持したまま安定し
て製造することが可能となるアクリロニトリル系重合体溶液精製用フィルター材（以下、単にフィルター材と称する場合がある。）、アクリロニトリル系重合体溶液精製用フィルター装置（以下、フィルター装置と称する場合がある。）を提供すること、同装置から得られるアクリロニトリル系重合体溶液の製造方法、及び前記炭素繊維前駆体アクリロニトリル系繊維の製造方法を提供することを目的としている。
【課題を解決するための手段】
【００１６】
これまでは紡糸原液中に含まれる異物やゲル状物を可能な限り取り除くことを主な目的として議論されてきていることが多く、低い濾過圧力を維持することでフィルター材に捕捉された異物やゲル状物が圧力により、後工程へ流出してしまうことを抑制する方法については、例えば上記特許文献３により議論されるようになってきた。しかしながら、工程異常や炭素繊維の性能低下を招く異物やゲル状物そのものに着目して議論することはなかった。
【００１７】
そこで本発明者は工程異常や炭素繊維の性能低下を招く異物やゲル状物がどのような形態や、如何なる種類の異物やゲル状物であるかを検討するとともに幾多の実験を重ねた結果、２５μｍ以上の大きさをもつ異物やゲル状物が主な原因となっていることを突き止めた。さらにフィルター材にかかる濾過圧力を低いまま維持しつつ、工程異常や炭素繊維の性能低下を招く異物やゲル状物だけを選択的に除去する方法についても鋭意検討を重ねた。その結果、次に述べるような上記目的を達成するための新規でかつ有用な方法や装置を見付け出すことに成功した。
【００１８】
すなわち、本発明のアクリロニトリル系重合体溶液精製用のフィルター材は、不織布タイプの目開きの異なるフィルター材を目開きの細かい順に２層構造又は３層構造になるよう積層し焼結したフィルター材であって、ｋ番目の層のフィルター材を構成する繊維の充填率（以下単に「充填率」と言うこともある）Ｘｋ（％）、厚みＹｋ（ｍｍ）、フィルター材を構成する繊維の断面積Ｚｋ（μｍ2 ）が次式（１）〜（３）を満たすアクリロニトリル系重合体溶液精製用のフィルター材である。
【数１】
0005741493.tif 000002
ただし、ｋはアクリロニトリル系重合体溶液精製用のフィルター材の目開きの細かい順位、ｎはフィルター材の積層数であって２又は３である。
【００１９】
本発明のアクリロニトリル系重合体溶液精製用の前記フィルター材は、１〜４μｍの大きさの異物捕捉率が２０％以下であり、２５〜１００μｍの異物捕捉率が９５％以上であることが好ましい。
【００２０】
ここで、前記異物捕捉率の測定方法は次のとおりである。
フィルター材にて濾過する前のアクリロニトリル系重合体溶液を、例えば液中微粒子計測器（ＨＩＡＣＲＯＹＣＯ社製：型番Ｓｙｓｔｅｍ８０１１）を使って、溶液中にある予め決められた異物径の複数の測定範囲内にあるそれぞれの異物個数（例えば、異物径の測定範囲は、それぞれ１〜２μm 径、２〜４μm 径、２５〜５０μｍ径、５０〜１００μｍ径とする。）を測定し、前記測定範囲別に濾過前の溶液中の異物体積換算値Ａを次式（４）により求める。
（ａ〜ｂ）μｍ径の異物体積換算値Ａ (μｍ3 ）＝４／３×円周率×｛（ａ＋ｂ）／４｝3 ×（ａ〜ｂ）μｍ径の異物個数                ・・・（４）
ただし、（ａ〜ｂ）μｍは１〜２μｍ径、２〜４μｍ径、２５〜５０μｍ径、５０〜１００μｍ径である。
溶液は、上記液中微粒子計測器で測定可能な粘度になるよう、溶液と同じ溶剤で希釈してもよい。そのときの濾過前の溶液中の異物体積換算値Ａは測定範囲別に式（４）×希釈倍率で求める。
【００２１】
続いてフィルター材にて単位面積あたり４ｃｍ3 ／分の濾過速度で目開きの粗いフィルター材から目開きの細かいフィルター材に向けて濾過を始め、フィルターにかかる圧力がほぼ一定の割合で増加し始めてから４時間後に、フィルター材を通過してきたアクリロニトリル系重合体溶液（紡糸原液）の異物体積換算値Ａを、濾過前と同じ方法で測定した。
【００２２】
上記方法で求めた具体的な異物体積換算値Ａを下式に代入することで異物捕捉率［％］を求めた。
１〜４μｍ径の異物捕捉率［％］＝｛１−（濾過後の１〜２μｍ径の異物体積換算値＋濾過後の２〜４μｍ径の異物体積換算値）／（濾過前の１〜２μｍ径の異物体積換算値＋濾過前の２〜４μｍ径の異物体積換算値）｝×１００
２５〜１００μｍ径の異物捕捉率［％］＝｛１−（濾過後２５〜５０μｍ径の異物体積換算値＋濾過後５０〜１００μｍ径の異物体積換算値）／（濾過前２５〜５０μｍ径の異物体積換算値＋濾過前５０〜１００μｍ径の異物体積換算値）｝×１００
本来、異物体積は異物ごとの大きさを計算する必要があるが、評価の便宜上、ある測定範囲内にある異物の直径はすべてその範囲の上限と下限の平均（測定範囲が１〜２μｍ径であれば１．５μｍ径）であると定義した。
【００２３】
本発明のアクリロニトリル系重合体溶液精製用のフィルター材は、ＳＵＳ製繊維からなることが好ましい。前記ＳＵＳ製繊維がＳＵＳ製長繊維からなることがより好ましい。
本発明のアクリロニトリル系重合体溶液精製用のフィルター装置は、前述のフィルター材を用いる。本発明のアクリロニトリル系重合体溶液精製用のフィルター装置は、目開きの粗い濾材から細かい濾材に向けて紡糸原液を濾過させるのが好ましい。
ここで、前記目開きは、フィルター材を通過する間に９５％以上を捕捉することができる球形粒子の粒子径で定義する。その測定方法はＪＩＳＢ８３５６に準じ、球形粒子は標準物質を用いる。
【００２４】
本発明のアクリロニトリル系重合体溶液の製造方法には、前記アクリロニトリル系重合体溶液精製用のフィルター装置をアクリロニトリル系重合体溶液精製工程中で最も異物捕捉率の高いフィルター装置として用いる。また、本発明の炭素繊維前駆体アクリロニトリル系繊維の製造方法は、精製後の前記アクリロニトリル系重合体溶液を紡糸して得ることが好ましい。
本発明の炭素繊維の製造方法は、前記炭素繊維前駆体アクリロニトリル系繊維を焼成することにある。
【００２５】
各フィルター材の充填率Ｘｋは、フィルター材中に存在する、フィルター材を構成する繊維の体積分率である。まず、目的のフィルター材の一部（形状は直方体）の縦、横、高さを実測してその体積Ｃを求める。フィルター材を構成する繊維の体積Ｄは、そのフィルター材の一部の重量を、フィルター材を構成する繊維の密度で割ることで求める。Ｄ／Ｃ×１００を求めることでフィルター材の充填率Ｘｋ（％）が求まる。
【発明の効果】
【００２６】
本発明が上述の構成を備えることにより、紡糸原液中に含まれる、炭素繊維前駆体アクリロニトリル系繊維の製造工程や炭素繊維の性能に悪影響を及ぼす異物やゲル状物のみが効率的に取り除かれ、フィルター材にかかる圧力の増加をもできるだけ抑えることができ、炭素繊維前駆体アクリロニトリル系繊維を高い生産性を維持したまま安定して製造できるため、炭素繊維の低コスト化を実現できる。
【発明を実施するための形態】
【００２７】
炭素繊維前駆体アクリロニトリル系繊維は、アクリロニトリル系重合体を紡糸して得られる。
本発明で用いられるアクリロニトリル系重合体は、アクリロニトリルを主な単量体とし、これを重合して得られる重合体である。アクリロニトリル系重合体は、アクリロニトリルのみから得られるホモポリマーだけでなく、主成分であるアクリロニトリルに加えて他の単量体を用いたアクリロニトリル系共重合体であってもよい。
【００２８】
アクリロニトリル系重合体中のアクリロニトリルの配合量は、得られる炭素繊維に求める品質等を勘案して決定でき、例えば、９０〜９９．５質量％であることが好ましく、９６〜９９．５質量％であることがより好ましい。アクリロニトリルの配合量が９０質量％以上であれば、前駆体繊維を炭素繊維に転換するための焼成工程で、繊維同士の融着を招くことがなく、炭素繊維の優れた品質及び性能を維持できる。加えて、アクリロニトリル系重合体の耐熱性が低下せず、前駆体繊維を紡糸する際に乾燥を抑制することができる。さらに、加熱ローラーや加圧水蒸気による延伸等の処理において、単繊維間の接着を回避できる。アクリロニトリルの配合量が９９．５質量％以下であれば、溶剤への溶解性が低下せず、アクリロニトリル系重合体の析出・凝固を防止し、紡糸原液の安定性が維持できるため、前駆体繊維を安定して製造できる。
【００２９】
アクリロニトリル系重合体中のアクリロニトリル以外の単量体としては、アクリロニトリルと共重合可能なビニル系単量体から適宣選択することができ、アクリロニトリル系重合体の親水性を向上させるビニル系単量体、耐炎化促進効果を有するビニル系単量体が好ましい。
【００３０】
アクリロニトリル系重合体の親水性を向上する単量体としては、例えば、カルボキシル基、スルホ基、アミノ基、アミド基、ヒドロキシル基等の親水性の官能基を有するビニル化合物がある。カルボキシル基を有する単量体としては、アクリル酸、メタクリル酸、イタコン酸、クロトン酸、シトラコン酸、エタクリル酸、マレイン酸、メサコン酸等が挙げられ、中でもアクリル酸、メタクリル酸、イタコン酸が好ましい。スルホ基を有する単量体としては、アリルスルホン酸、メタリルスルホン酸、スチレンスルホン酸、２−アクリルアミド−２−メチルプロパンスルホン酸、ビニルスルホン酸、スルホプロピルメタクリレート等が挙げられ、中でも、アリルスルホン酸、メタリルスルホン酸、スチレンスルホン酸、２−アクリルアミド−２−メチルプロパンスルホン酸が好ましい。アミノ基を有する単量体としては、ジメチルアミノエチルメタクリレート、ジエチルアミノエチルメタクリレート、ジメチルアミノエチルアクリレート、ジエチルアミノエチルアクリレート、ターシャリーブチルアミノエチルメタクリレート、アリルアミン、ｏ−アミノスチレン、ｐ−アミノスチレン等が挙げられ、中でもジメチルアミノエチルメタクリレート、ジエチルアミノエチルメタクリレート、ジメチルアミノエチルアクリレート、ジエチルアミノエチルアクリレートが好ましい。アミド基を有する単量体としては、アクリルアミド、メタクリルアミド、ジメチルアクリルアミド、クロトンアミドが好ましい。ヒドロキシル基を有する単量体としては、ヒドロキシメチルメタクリレート、ヒドロキシメチルアクリレート、２―ヒドロキシエチルメタクリレート、２−ヒドロキシエチルアクリレート、３−ヒドロキシプロピルメタクリレート、３−ヒドロキシプロピルアクリレート、２−ヒドロキシ
プロピルメタクリレート、２−ヒドロキシプロピルアクリレートなどが挙げられる。
【００３１】
このような単量体を配合することで、アクリロニトリル系重合体は親水性が向上する。親水性が向上すると、得られる前駆体繊維の緻密性が向上し、表層部のミクロボイド発生を抑制することができる。上述の単量体は、１種単独で又は２種以上を適宜組み合わせて用いることができる。このようなアクリロニトリル系重合体の親水性を向上させる単量体の配合量は、アクリロニトリル系重合体中０．５〜１０．０質量％とすることが好ましく、０．５〜４．０質量％とすることがより好ましい。
【００３２】
耐炎化促進効果を有する単量体としては、アクリル酸、メタクリル酸、エタクリル酸、イタコン酸、クロトン酸、シトラコン酸、マレイン酸、メサコン酸又はこれらの低級アルキルエステル、アルカリ金属塩、アンモニウム塩もしくはアクリルアミド、メタクリルアミド等が挙げられる。中でも、少量の配合量でより高い耐炎化促進効果を得る観点から、カルボキシル基を有する単量体が好ましく、特にアクリル酸、メタクリル酸、イタコン酸等のビニル系単量体がより好ましい。このような単量体を配合することで、後述する耐炎化工程の時間を短縮でき、製造コストを低減できる。上述の単量体は、１種単独で又は２種以上を適宜組み合わせて用いることができる。このような耐炎化促進効果を有する単量体の配合量は、アクリロニトリル系重合体中０．５〜１０．０質量％であることが好ましく、０．５〜４．０質量％とすることがより好ましい。
【００３３】
紡糸の際には、アクリロニトリル系重合体を、溶剤に溶解しアクリロニトリル系重合体溶液（紡糸原液）とする。溶剤は、アクリロニトリル系重合体の種類等を勘案して決定でき、例えば、ジメチルアセトアミド、ジメチルスルホキシド、ジメチルホルムアミド等の有機溶剤、塩化亜鉛、チオシアン酸ナトリウム等の無機化合物の水溶液が挙げられる。中でもジメチルアセトアミド、ジメチルスルホキシド、ジメチルホルムアミドが緻密な前駆体繊維が得られる点で好ましい。
【００３４】
アクリロニトリル系重合体溶液（紡糸原液）中のアクリロニトリル系重合体の濃度は、特に限定されないが、例えば１７〜２５質量％が好ましく、１９〜２５質量％がより好ましい。１７質量％以上であれば、緻密な凝固糸を得ることができ、２５質量％以下であれば紡糸原液として適度な粘度と流動性が得られるためである。
本発明では上述した紡糸原液をフィルター装置に通し、各工程において混入した不純物を除去した後に紡糸して炭素繊維前駆体アクリロニトリル系繊維を得る。
【００３５】
本発明のフィルター材とはフィルター装置内に収納される紡糸原液の濾過手段である。
冒頭で述べたように炭素繊維前駆体アクリロニトリル系繊維の製造工程や炭素繊維の性能に悪影響を及ぼす異物やゲル状物のみを効率的に取り除きつつ、フィルター材にかかる圧力の増加をできるだけ抑えることが高強度の炭素繊維の低コスト化につながる。したがって、この条件を満たすようなフィルター材を設計する必要がある。
【００３６】
フィルター材を構成する繊維の断面積が大きくなりすぎると捕らえるべき大きさの異物又はゲル状物がフィルター材を通り抜け、後工程に流出してしまう可能性が高くなる。逆に繊維の断面積が小さくなりすぎると捕らえる必要のない大きさの異物又はゲル状物までも捕らえてしまうことになり、その結果、フィルター材の閉塞が早まり、フィルター材にかかる圧力の増加を促進してしまう。
【００３７】
フィルター材の充填率が大きくなりすぎると異物やゲル状物の捕捉率が高くなるが、捕らえる必要のない大きさの異物又はゲル状物も捕らえてしまう可能性があり、フィルター材の閉塞が早くなってしまい、その結果、フィルター材にかかる圧力の増加が促進してしまう。逆に充填率が低すぎると捕らえるべき大きさの異物又はゲル状物がフィルター材を
通り抜け、後工程に流出してしまう可能性が高くなる。また、充填率が極端に低すぎる場合、フィルター材自体が圧力に耐え切れず変形、破断してしまう。
【００３８】
フィルター材の厚みが大きくなりすぎるとフィルター材中にてせん断誘起相分離という現象が起きてしまい、フィルター材の閉塞が早まり、フィルター材にかかる圧力の増加を促進してしまう。逆にフィルター材の厚みが小さくなりすぎるとフィルター材自体が圧力に耐え切れず変形、破断してしまう。
【００３９】
本発明者はフィルター材の充填率（Ｘｋ）や厚み（Ｙｋ）、フィルター材を構成する繊維の断面積（Ｚｋ）が以下の式すべてを満たすようなフィルター材を設計し、それを用いたフィルター装置で紡糸原液を濾過することにより、炭素繊維前駆体アクリロニトリル系繊維の製造工程や炭素繊維の性能に悪影響を及ぼす異物やゲル状物のみを効率的に取り除きつつ、フィルター材にかかる圧力の増加をできるだけ抑えることが可能となるアクリロニトリル系重合体溶液精製用のフィルター材を見出した。ただし、ｋはアクリロニトリル系重合体溶液精製用のフィルター材において、目開きの細かいフィルター材から目開きの粗いフィルター材に向う順位、ｎはフィルター材の積層数であって２又は３である。
【数１】
0005741493.tif 000003
【００４０】
式（１）を５８μｍ-1以下とすることで炭素繊維前駆体アクリロニトリル系繊維の製造工程や炭素繊維の性能に悪影響を及ぼす異物やゲル状物よりも小さな異物まで捕捉することがなくなり、フィルター材にかかる圧力の増加を抑えることが可能となりやすい、捕捉した異物やゲル状物の後工程への流出も防ぎやすく、炭素繊維前駆体アクリロニトリル系繊維の製造を安定して行うことが可能となりやすい。また、フィルター材の交換頻度も低減することができやすくなり、連続生産性も向上する。式（１）を１０μｍ-1以上とすることで、炭素繊維前駆体アクリロニトリル系繊維の製造工程や炭素繊維の性能に悪影響を及ぼす大きさの異物又はゲル状物を確実に捕捉することができやすくなり、紡糸における糸切れトラブルを抑えることができやすく、炭素繊維前駆体アクリロニトリル系繊維の製造を安定して行いやすくなる。炭素繊維前駆体アクリロニトリル系繊維の製造をより安定して行うという観点から、式（１）を１０μｍ-1以上、５５μｍ-1以下とすることがより好ましく、１５μｍ-1以上、５０μｍ-1以下とすることが更に好ましい。
【００４１】
式（１）を満足しつつ各フィルター材の充填率（Ｘｋ）を４５％以下とすることで、フィルター材にかかる圧力の増加を抑えることが可能となりやすく、捕捉した異物やゲル状物が後工程に流出も防ぎやすく、炭素繊維前駆体アクリロニトリル系繊維の製造を安定して行うことが可能になりやすい。また、フィルター材の交換頻度も低減することができやすく、連続生産性も向上する。式（１）を満足しつつフィルター材の充填率（Ｘｋ）を２０％以上とすると、紡糸原液濾過時にフィルター材が強度的に圧力に耐え切れずにフィルター材が変形、破断してしまうことを防ぐことが可能となりやすく、紡糸原液の濾過を安定して行うことができやすく、炭素繊維前駆体アクリロニトリル系繊維の製造を安定して行うことができやすくなる。炭素繊維前駆体アクリロニトリル系繊維の製造をより安定して行うという観点から、フィルター材の充填率（Ｘｋ）は２０％≦Ｘｋ％≦４０％とすることがより好ましく、２０％≦Ｘｋ％≦３５％とすることが更に好ましい。
【００４２】
式（１）及び（２）を満足しつつフィルター材の全体の厚みである式（３）を０．２０ｍｍ以上とすることにより、紡糸原液濾過時にフィルター材が強度的に圧力に耐え切れずにフィルター材が変形、破断してしまうことを防ぐことが可能になりやすく、紡糸原液の濾過を安定して行うことができやすく、炭素繊維前駆体アクリロニトリル系繊維の製造を安定して行うことができやすくなる。式（１）及び（２）を満足しつつフィルター材の全体の厚みである式（３）を１．００ｍｍ以下とすることにより、フィルター材中のせん断誘起相分離を抑えることができやすく、フィルター材にかかる圧力の増加を抑え、捕捉した異物やゲル状物が後工程に流出も防ぎ、炭素繊維前駆体アクリロニトリル系繊維の製造を安定して行うことが可能になりやすい。
【００４３】
フィルター材の積層数を増加させることで圧力の分散による耐圧性、異物やゲル状物の捕捉率が向上する。しかし、積層数を増加しすぎると技術上の問題から厚みが増してしまい、せん断誘起相分離が発生しやすくなり、フィルター材にかかる圧力は逆に増加してしまう。したがって、フィルター材の積層数は２層又は３層になるように調整するのが好ましい。
【００４４】
本発明のアクリロニトリル系重合体溶液精製用のフィルター材は、以下の測定方法により得られる前記フィルター装置の１〜４μｍの異物捕捉率が２０％以下であり、２５〜１００μｍの異物捕捉率が９５％以上である。
【００４５】
上述した測定方法により得られる前記フィルター材の１〜４μｍの異物捕捉率が２０％以下とすることで炭素繊維前駆体アクリロニトリル系繊維の製造工程や炭素繊維の性能に悪影響を及ぼす異物やゲル状物よりも小さな異物まで捕捉することがないため、フィルター材にかかる圧力の増加を抑えることが可能となりやすく、捕捉した異物やゲル状物が後工程に流出することも防ぎやすく、炭素繊維前駆体アクリロニトリル系繊維の製造を安定に行うことが可能となりやすい。
【００４６】
上述した測定方法により得られる前記フィルター材の２５〜１００μｍの異物捕捉率が９５％以上とすることで炭素繊維前駆体アクリロニトリル系繊維の製造工程や炭素繊維の性能に悪影響を及ぼす大きさの異物又はゲル状物が捕捉することができやすく、紡糸にて糸切れトラブルを抑えることができやすく、炭素繊維前駆体アクリロニトリル系繊維の製造を安定して行うことが可能になりやすい。
【００４７】
炭素繊維前駆体アクリロニトリル系繊維の製造をより安定に行うという観点から、上記測定方法により得られる前記フィルター装置の１〜４μｍの異物捕捉率が１５％以下であり、２５〜１００μｍの異物捕捉率が９５％以上であることがより好ましく、上記測定方法により得られる前記フィルター装置の１〜４μｍの異物捕捉率が１０％以下であり、２５〜１００μｍの異物捕捉率が９９％以上であることが更に好ましい。
【００４８】
本発明のアクリロニトリル系重合体溶液精製用のフィルター材は、ＳＵＳ製繊維からなることが好ましい。フィルター材は紡糸原液に対して化学的に安定であり、ある程度の耐熱性及び耐圧性が必要である。フィルター材としてはガラス繊維の不織布やポリプロピレン、フッ素系樹脂からなる膜やポリエチレン不織布を焼結して繊維同士を固定したもの、金属繊維を織って作製した金網、金属繊維不織布を焼結して繊維同士を固定したものがあるが、上述した化学的安定性や耐熱性、耐圧性の観点から金属繊維不織布を焼結して強度を上げたものが好ましい。具体的な金属としては、ステンレス鋼（ＳＵＳ３０４、３０４Ｌ、３１６、３１６Ｌなど）のほか、銅、チタン及びそれらの合金などがあるが、その中でもステンレス鋼（ＳＵＳ３０４、３０４Ｌ、３１６、３１６Ｌなど）を用いるのが加工性の点から好ましい。
【００４９】
本発明のアクリロニトリル系重合体溶液精製用のフィルター材は、前述のＳＵＳ製繊維がＳＵＳ製長繊維からなることが好ましい。長繊維とすることで炭素繊維前駆体アクリロニトリル系繊維の製造工程や炭素繊維の性能に悪影響を及ぼす異物やゲル状物よりも小さな異物まで捕捉することがないため、フィルター材にかかる圧力の増加を抑えることが容易となる。また、フィルター材の再生性も高まるため、効率的である。
フィルター材同士の焼結の方法は公知の方法が採用できる。
【００５０】
本発明のフィルター材はさらに耐圧性をもたせるため、２層または３層構造になるよう積層して、焼結したフィルター材の紡糸原液入り側と出側の両方に０．１〜０．５ｍｍ程度の金属繊維からなる１０〜１００＃程度の金網フィルターを積層し、焼結してもよい。
フィルター材の形状としてはチューブタイプ、プリーツタイプ、ディスクタイプ、リーフディスクタイプがあるが濾過効率や紡糸原液の流動効率を考えた場合、リーフディスクタイプが好ましい。
【００５１】
本発明のアクリロニトリル系重合体溶液精製用のフィルター装置は、前述のフィルター材を用いることが好ましい。フィルター装置としては公知の装置が採用できる。
【００５２】
本発明のアクリロニトリル系重合体溶液精製用のフィルター装置は、目開きの粗いものから細かいものにへと向かって紡糸原液を濾過させるのが好ましい。目開きの粗いものから細かいものへと向かって紡糸原液を濾過させることにより、フィルター材にかかる圧力の増加を抑えることが可能となりやすく、捕捉した異物やゲル状物が後工程に流出も防ぎやすく、炭素繊維前駆体アクリロニトリル系繊維の製造を安定して行うことが可能になりやすい。
【００５３】
本発明のアクリロニトリル系重合体溶液の製造方法は、前記アクリロニトリル系重合体溶液精製用の上記フィルター装置をアクリロニトリル系重合体溶液精製工程中で最も異物捕捉率の高いフィルター装置として用いることが好ましい。このようなフィルター装置を用いることで炭素繊維前駆体アクリロニトリル系繊維の製造工程や炭素繊維の性能に悪影響を及ぼす異物やゲル状物よりも小さな異物まで捕捉することを防ぐことができやすくなる。
【００５４】
本発明のフィルター装置には、上述の最も目開きの細かいフィルター材を含むフィルター装置を用いることが前述のとおり重要であるが、更にそれ以前に前記フィルター装置よりも目開きの粗いプレフィルターにて紡糸原液を濾過してもかまわない。紡糸原液には、紡糸原液を得る過程で大きな異物の凝集体や大きなゲル状物が含まれている場合があるため、本発明における上記フィルター装置で濾過する前に前記プレフィルターを用いて取り除いてしまうことが好ましい。
【００５５】
本発明の炭素繊維前駆体アクリロニトリル系繊維の製造方法にあっては、上述のように精製されたアクリロニトリル系重合体溶液を紡糸して得ることが好ましい。前記アクリロニトリル系重合体溶液を用いることで炭素繊維前駆体アクリロニトリル系繊維の製造を安定に行うことが可能となりやすく、連続生産性も向上する。
【００５６】
本発明の炭素繊維の製造方法では、前記炭素繊維前駆体アクリロニトリル系繊維を焼成して得ることが好ましい。前記炭素繊維前駆体アクリロニトリル系繊維を用いることで十分な性能発現性を有する炭素繊維を製造することが可能になりやすい。
【００５７】
炭素繊維前駆体アクリロニトリル系繊維を得る（以下、紡糸工程と表記する場合がある。）方法としては、例えば、直接凝固浴中に紡出して凝固させる湿式紡糸法、空気中で凝
固させる乾式紡糸法、一旦、空気中に紡出した後、凝固浴中で凝固させる乾湿式紡糸法等、公知の紡糸方法が挙げられる。中でも、炭素繊維の強度及び弾性率をより向上させる観点から、湿式紡糸法又は乾湿式紡糸法が好ましい。
【００５８】
湿式紡糸法又は乾湿式紡糸法による紡糸賦形は、アクリロニトリル系重合体溶液を略円形断面の吐出孔を有するノズルより凝固浴中に紡出する方法が挙げられる。
凝固浴としては、アクリロニトリル系重合体溶液に用いられる溶剤を含む水溶液を用いることが好ましい。このような凝固浴が、溶剤回収の容易性の観点から好ましい。
【００５９】
凝固浴として溶剤を含む水溶液を用いる場合、該水溶液中の溶剤濃度は、３０〜９０質量％であることが好ましく、４０〜８５質量％であることがより好ましい。この範囲内であれば、前駆体繊維をボイドの発生がない緻密な構造とすることができ、高強度、高弾性率の炭素繊維が得られる。加えて、延伸性が確保でき生産性にも優れる。
【００６０】
凝固浴の温度は、特に限定されないが、０〜６０℃が好ましい。この範囲内であれば、前駆体繊維はボイドの発生がない緻密な構造となり、高強度、高弾性率の炭素繊維が得られる。加えて、延伸性も確保でき生産性に優れたものとなる。
【００６１】
紡糸工程では、凝固糸を凝固浴中又は延伸浴中で延伸することができる。或いは、凝固糸を空中で延伸した後、再度、浴中で延伸することができる。更にまた、延伸の前後又は延伸中に水洗し、凝固糸を水膨潤状態とすることができる。延伸浴は、例えば、水、又はアクリロニトリル系重合体溶液に用いられる溶剤を含む水溶液等が挙げられる。
【００６２】
延伸は、凝固浴又は延伸浴に凝固糸を入れ、凝固糸に張力をかけることで行われる。延伸は、例えば、１回で所望の倍率としてもよいし、２回以上に分けて多段に延伸することで所望の倍率としてもよい。例えば、空中での延伸と延伸浴中での延伸を組み合わせ、合計で５〜１５倍に延伸することとよい。このように延伸することで、炭素繊維の高強度化、高弾性率が図れる。
【００６３】
油剤組成物の炭素繊維前駆体アクリロニトリル系繊維への付与は、前述の浴中延伸後の水膨潤状態にある凝固糸に油剤組成物の分散液（以下、油剤分散液と賞する場合がある。）を付与することにより行うことができる。浴中延伸の後に洗浄を行う場合は、浴中延伸及び洗浄を行った後に得られる水膨潤状態にある凝固糸に油剤分散液を付与することもできる。
【００６４】
油剤の組成は、前駆体繊維に求める機能等を勘案して決定でき、例えば、シリコーン系油剤組成物が好ましい。シリコーン系油剤組成物としては、例えば、アミノ変性シリコーン、エポキシ変性シリコーン等のシリコーンオイルが挙げられ、中でもアミノ変性シリコーンが好ましい。アミノ変性シリコーンとしては、側鎖１級アミノ変性シリコーン、側鎖１，２級アミノ変性シリコーン、あるいは両末端アミノ変性シリコーンが挙げられる。油剤組成物には、必要に応じて、さらに酸化防止剤、帯電防止剤、消泡剤、防腐剤、抗菌剤、浸透剤等の添加物を配合することができる。
【００６５】
油剤組成物を炭素繊維前駆体アクリロニトリル系繊維に含浸する方法としては、ローラー法、ガイド法、スプレー法、ディップ法等、公知の方法を用いることができる。
油剤組成物付着工程は、前述の方法により、油剤分散液の含浸を１回としてもよく、上述の方法を２回以上繰り返す多段処理としてもよい。より均一に凝固糸に油剤組成物を付着させる観点から、多段処理とすることが好ましい。
【００６６】
前駆体繊維における油剤組成物の付着量は、前駆体繊維の乾燥質量に対して０．１〜２
質量％であることが好ましく、０．５〜１．５質量％であることがさらに好ましい。油剤組成物の付着量が０．１質量％以上であると、油剤組成物の機能を十分に発現させやすくなる。油剤組成物の付着量が２質量％以下であると、余分に付着した油剤組成物が、焼成工程において高分子化して単繊維間の接着の誘因となることを防止しやすくなる。
【００６７】
油剤組成物が付着した前駆体繊維は、続いて乾燥緻密化（以下、乾燥工程と称する場合がある。）される。
乾燥工程は、従来公知の方法で前駆体繊維を乾燥でき、例えば、加熱ローラーによる乾燥が好ましい乾燥方法として挙げられる。なお、加熱ローラーの数量は１個であっても２個以上であってもよい。
乾燥工程における乾燥温度は、前駆体繊維のガラス転移温度を超えた温度とすることが好ましい。このような乾燥温度で処理することで、前駆体繊維の乾燥と緻密化が達成できる。乾燥温度は前駆体繊維の含水量の変動により異なるが、例えば、１００〜２００℃の範囲で決定することが好ましい。
【００６８】
前駆体繊維は乾燥後、加熱延伸を行うことが、得られる前駆体繊維の緻密性や配向度をさらに高めることができることから好ましい。加熱延伸の方法には、加熱ローラーで搬送させながら延伸する方法（以下、加熱ロール延伸と表記する場合がある。）や加圧水蒸気圧雰囲気下で延伸する方法（以下、加圧水蒸気延伸と称する場合がある。）がある。
加熱ロール延伸は、ローラー速度を変えながら１．１〜４．０倍に延伸する方法で、得られる前駆体繊維束の緻密性や配向度向上にも寄与する。加熱ローラーの温度としては１５０〜２００℃程度が好ましい。１５０℃より低いと可塑化が不完全で延伸をかけた際に毛羽等が発生し、続く炭素化工程で工程障害となる場合がある。２００℃より高いと酸化反応や分解反応などが開始され、得られる炭素繊維の品位を低下させる場合がある。
【００６９】
加圧水蒸気延伸は、例えば、前駆体繊維を加熱ローラーで予備加熱した後、加圧水蒸気の存在下で前駆体繊維に張力を加える方法が挙げられる。このような加圧水蒸気延伸において、加圧水蒸気延伸装置直前の加熱ローラーの温度を１２０〜１９０℃とし、前駆体繊維を予熱することが好ましい。加熱ローラーの温度が１２０℃未満では前駆体繊維の温度が十分に上がらず延伸性が低下する。
また、加圧水蒸気延伸における水蒸気圧力の変動率を０．５％以下に制御することが好ましい。
このように、加熱ローラーの温度と水蒸気圧力の変動率を制御することで、前駆体繊維になされる延伸倍率の変動及び該変動により発生するトウ繊度の変動を抑制することができる。
【００７０】
加圧水蒸気延伸における水蒸気の圧力は、加熱ローラーによる延伸の抑制や加圧水蒸気延伸法の特徴が明確に現れるようにするため、２００ｋＰａ／ｇ以上が好ましい。この水蒸気圧は、処理時間を勘案して適宜調節することが好ましく、高圧にすると水蒸気の漏れが増大したりする場合があるので、工業的には６００ｋＰａ／ｇ程度以下が好ましい。
乾燥工程の後、前駆体繊維は、室温のロール等を通すことにより、常温の状態まで冷却する。冷却した前駆体繊維は、ワインダーでボビンに巻き取られ、或いはケンスに振込まれて収納され、炭素繊維の製造に供される。
【００７１】
炭素繊維は炭素繊維前駆体アクリロニトリル系繊維を焼成して得る（以下、焼成工程と称する場合がある。）ことができる。焼成工程は、耐炎化処理と炭化処理とからなり、必要に応じて黒鉛化処理が設けられる。焼成工程における各処理の条件は特に限定されないが、繊維内部にボイド等の構造的欠陥が発生しにくい条件を設定するのが好ましい。
耐炎化処理は、前駆体繊維を酸化性雰囲気中で緊張あるいは延伸条件下で、任意の時間加熱し、耐炎化繊維とするものである。
耐炎化処理の方法は、例えば、熱風循環方式、多孔板表面を有する固定熱板方式等が挙げられる。耐炎化処理の加熱温度は、例えば２００〜３００℃とされる。
耐炎化処理では、耐炎化繊維の密度が１．３０ｇ／ｃｍ3 〜１．５０ｇ／ｃｍ3 になるまで処理することが好ましい。
【００７２】
炭化処理は、耐炎化処理で得られた耐炎化繊維を不活性ガス雰囲気下で加熱することにより、炭素繊維を得るものである。炭化処理は、前炭素化操作と炭素化操作とからなる。前炭素化操作は、最高温度５５０〜８００℃の不活性ガス雰囲気中、緊張下で、３００〜５００℃の温度領域においては、５００℃／分以下、好ましくは３００℃／分以下の昇温速度で、耐炎化繊維を加熱し前炭素化繊維とする。この前炭素化操作により、炭素繊維の機械的特性を向上させることができる。不活性ガスとしては、窒素、アルゴン、ヘリウム等、公知の不活性ガスを採用できるが、経済性の面から窒素が望ましい。
【００７３】
炭素化操作は、前炭素化繊維を１２００〜３０００℃の不活性雰囲気中に通し、１０００〜１２００℃の温度領域において、５００℃／分以下、好ましくは３００℃／分以下の昇温速度で、前炭素化繊維を加熱し炭素繊維とする。この炭素化操作により、炭素繊維の機械的特性を向上させることができる。雰囲気ガスは、前炭素化操作の雰囲気ガスと同様である。
【００７４】
得られた炭素繊維は、さらに、表面処理されることにより、複合材料のマトリックス樹脂との接着性の改善が図られる。表面処理方法としては、気相、液相処理を採用することができ、生産性、バラつき防止等の観点から電解処理が好ましい。電解処理に用いられる電解液としては、硫酸、硝酸、塩酸等の酸水溶液、水酸化ナトリウム、水酸化カリウム、テトラエチルアンモニウムヒドロキシド等のアルカリ水溶液、或いはこれらの塩の水溶液が挙げられる。中でも、アンモニウムイオンを含む水溶液が好ましく、例えば、硝酸アンモニウム、硫酸アンモニウム、過硫酸アンモニウム、塩化アンモニウム、臭化アンモニウムあるいはこれらの混合物の水溶液が挙げられる。
【００７５】
電解処理の電気量は、炭素繊維に応じて決定でき、例えば、炭化度の高い炭素繊維ほど、高い通電電気量とする。
得られた炭素繊維は、必要に応じて、さらにサイジング処理がなされる。サイジング処理に用いるサイジング剤は、マトリックスの種類に応じて決定でき、マトリックスとの相溶性のよいものが好ましい。
【００７６】
炭素繊維は、これらの表面処理を施すことにより、炭素繊維とマトリックスとの接着が適正なレベルとなり、縦方向及び横方向にバランスのとれた機械特性が発現する。
【００７７】
上述した方法により高い生産性を維持したまま安定に高強度の炭素繊維を得るための炭素繊維前駆体アクリロニトリル系繊維を長期間、連続製造することが可能になる。
【実施例】
【００７８】
以下、本発明を実施例を挙げてさらに具体的に説明するが、本発明はこれらに限定されるものではない。
＜異物捕捉率＞
フィルター装置にて濾過する前のアクリロニトリル系重合体溶液を溶剤で５倍希釈し、液中微粒子計測器（ＨＩＡＣＲＯＹＣＯ社製：型番Ｓｙｓｔｅｍ８０１１）にて、異物径測定範囲をそれぞれ１〜２、２〜４、２５〜５０μｍ、５０〜１００μｍとして、希釈溶液中の各異物個数を測定した。このとき濾過前のアクリロニトリル系重合体溶液中の異物体積換算値Ａを測定範囲別に上記式（４）により求めた。
【００７９】
フィルター装置にて単位面積あたり４ｃｍ3 ／分で濾過を始めてフィルターにかかる圧力がほぼ一定の割合で増加し始めてから４時間後にフィルター装置から通過してきたアクリロニトリル系重合体溶液（紡糸原液）を濾過前と同じ方法で異物体積換算値を測定した。上記の方法で求めた異物体積換算値を下式に代入することで、異物捕捉率（％）を求めた。
１〜４μｍ径の異物捕捉率（％）＝｛１−（濾過後の１〜２μｍ径の異物体積換算値＋濾過後の２〜４μｍ径の異物体積換算値）／（濾過前の１〜２μｍ径の異物体積換算値＋濾過前の２〜４μｍ径の異物体積換算値）｝×１００
２５〜１００μｍ径の異物捕捉率（％）＝｛１−（濾過後２５〜５０μｍ径の異物体積換算値＋濾過後５０〜１００μｍ径の異物体積換算値）／（濾過前２５〜５０μｍ径の異物体積換算値＋濾過前５０〜１００μｍ径の異物体積換算値）｝×１００
【００８０】
＜フィルター材の交換頻度＞
８０℃に保温したアクリロニトリル系重合体溶液を、上記フィルター材を用いたフィルター装置で濾過しながら、濃度６０質量％、温度３５℃のジメチルアセトアミド水溶液からなる凝固浴中に、孔径４５μｍ、孔数５００００の紡糸ノズルより吐出して凝固糸を作製した。得られた凝固糸を空気中で１．１倍に延伸し、続いて熱水中で５．０倍に延伸しながら洗浄、脱溶剤を行った。脱溶剤した凝固糸をシリコーン系油剤分散液中に浸漬し、１４０℃の加熱ローラーで緻密乾燥化した後、表面温度１９０℃のロールを用いて１．５倍に延伸し、炭素繊維前駆体アクリロニトリル系繊維を連続的に長期間製造した。このとき、紡糸開始日から終了日までの間にフィルターを交換した回数（年間あたりに換算）を調べた。交換の目安である限界圧力は２．５ＭＰａとした。
【００８１】
＜単糸切れ発生時の紡浴引取倍率＞
紡糸ノズルから紡浴に吐出させ、得られた凝固糸を引き取った。凝固糸を引き取る速度を上げていくとノズル面から単糸切れが発生する。紡糸ノズル面から目視にて単糸切れの発生を確認したときの凝固糸の引取速度を測定し、次式（６）によって単糸切れ発生時の紡浴引取倍率を計算した。
単糸切れ発生時の紡浴引取倍率＝［凝固糸引取速度（ｃｍ／分）／｛吐出原液体積（ｃｍ3 ／分）｝／｛ノズル孔面積（ｃｍ2 ）×孔数｝］                    ・・・（６) 
【００８２】
＜紡浴屑糸発生量＞
紡糸原液を長期間紡糸ノズルから紡浴に吐出させ、得られた凝固糸を引き取る際に発生する紡浴中の屑糸の量（ｇ／日）を測定した。
【００８３】
＜炭素繊維ストランド強度、弾性率＞
炭素繊維ストランド強度は、ＪＩＳ−Ｒ−７６０１に準じたエポキシ樹脂含浸炭素繊維ストランド法に準じて測定した。なお、測定回数は１０回とし、その平均値を評価の対象とした。
【００８４】
実施例１：
［アクリロニトリル系重合体の製造］
アクリロニトリル系重合体は、オーバーフロー式の重合容器に、以下のように各原料を供給すると共に重合容器内の温度を５０℃に維持しながら攪拌し、オーバーフローした重合体スラリーを洗浄、乾燥して製造した。重合容器内には、常に脱イオン水７４．７５質量％と、モノマー２５質量％ [組成比（質量比）、アクリロニトリル（ＡＮ）：アクリルアミド（ＡＡｍ）：メタクリル酸（ＭＡＡ）＝９６：３：１］と、過硫酸アンモニウム０．１質量％、亜硫酸水素アンモニウム０．１５質量％、硫酸第一鉄７水和物２質量ｐｐｍとを、各原料をそれぞれ連続して供給すると共に、ｐＨ３．０となるように硫酸を適量添加した。得られたアクリロニトリル系重合体の組成は、ＡＮ単量体単位：ＡＡｍ単量体単位：ＭＡＡ単量体単位（質量比）＝９６：３：１であった。
【００８５】
［アクリロニトリル系重合体溶液（紡糸原液）の製造］
上記で得たアクリロニトリル系重合体２１質量％、ジメチルアセトアミド７９質量％を混合し、加熱溶解したあとフィルター装置にて濾過を行ない、紡糸原液を得た。このとき用いたフィルター装置のフィルター材部分に平均断面積が３０μｍ2 のＳＵＳ３１６製丸
型金属長繊維を用いて、厚さ０．２０ｍｍ、充填率４０％になるよう成形した不織布に、平均断面積が３０μｍ2 のＳＵＳ３１６製丸型金属長繊維を用いて、厚さ０．１５ｍｍ、充填率３５％になるよう成形した不織布を重ねたのちに焼結し、さらに平均断面積が１４０μｍ2 のＳＵＳ３１６Ｌ製丸型金属長繊維を用いて、厚さ０．２５ｍｍ、金属繊維体積率４０％になるよう成形した不織布を重ねたのちに焼結したもので、フィルター材部分のパラメータは表１に示したとおりである。このときの異物捕捉率についても表２に示すとおりであった。
【００８６】
［炭素繊維前駆体アクリロニトリル系繊維の製造］
上記紡糸原液を濃度６０質量％、温度３５℃のジメチルアセトアミド水溶液からなる凝固浴中に、孔径４５μｍ、孔数５００００の紡糸ノズルより吐出し凝固糸を得た。このときの単糸切れ発生時紡浴引取倍率、紡浴屑糸発生量については表２に示すとおりであった。得られた凝固糸を空気中で１．１倍に延伸し、続いて熱水中で５．０倍に延伸しながら洗浄、脱溶剤した。脱溶剤した凝固糸をアミノ変性シリコーン系油剤分散液中に浸漬し、１４０℃の加熱ローラーで緻密乾燥化した。次いで、表面温度１９０℃のロールを用い１．５倍に延伸し、単繊維繊度１．２ｄｔｅｘの炭素繊維前駆体アクリロニトリル系繊維を製造した。このときのフィルター材交換頻度についても表２に示したとおりであった。
【００８７】
［炭素繊維の製造］
前駆体繊維を、２２０〜２６０℃の温度勾配を有する耐炎化炉に通し（耐炎化処理）、窒素雰囲気中で４００〜１３００℃の温度勾配を有する炭素化炉で焼成した（炭素化処理）。その後、電解酸化処理、サイジング処理を施し、炭素繊維とした。
得られた炭素繊維のストランド強度は表２に示したとおり５．３ＧＰａとなった。
【００８８】
実施例２：
紡糸原液を得るさいに用いたフィルター装置のフィルター材部分を平均断面積が４５μｍ2 のＳＵＳ３１６製丸型金属長繊維を用いて厚さ０．２０ｍｍ、充填率４０％になるよう成形した不織布に、平均断面積が７０μｍ2 のＳＵＳ３１６製丸型金属長繊維を用いて厚さ０．１５ｍｍ、充填率３５％になるよう成形した不織布を重ねたのちに焼結し、さらに平均断面積が２８０μｍ2 のＳＵＳ３１６Ｌ製丸型金属長繊維を用いて厚さ０．２５ｍｍ、金属長繊維体積率４０％になるよう成形した不織布を重ねたのちに焼結したものとした以外は実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであった。
また、得られた炭素繊維のストランド強度は表２に示したとおり５．２ＧＰａとなった。
【００８９】
実施例３：
紡糸原液を得る際に用いたフィルター装置のフィルター材部分を平均断面積が６５μｍ2 のＳＵＳ３１６製丸型金属長繊維を用いて厚さ０．２５ｍｍ、充填率３０％になるよう成形した不織布に、平均断面積が８０μｍ2 のＳＵＳ３１６製丸型金属長繊維を用いて厚さ０．１５ｍｍ、充填率３５％になるよう成形した不織布を重ねたのちに焼結し、さらに平均断面積が２１０μｍ2 のＳＵＳ３１６Ｌ製丸型金属長繊維を用いて厚さ０．２０ｍｍ、金属長繊維体積率４０％になるよう成形した不織布を重ねたのちに焼結した以外は、実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであった。
また、得られた炭素繊維のストランド強度は表２に示したとおり５．３ＧＰａであった。
【００９０】
実施例４：
紡糸原液を得る際に用いたフィルター装置のフィルター材部分を、平均断面積が８５μｍ2 のＳＵＳ３１６製丸型金属長繊維を用いて厚さ０．３０ｍｍ、充填率３５％になるよう成形した不織布に、平均断面積が１６０μｍ2 のＳＵＳ３１６製丸型金属長繊維を用いて厚さ０．３０ｍｍ、充填率３５％になるよう成形した不織布を重ねたのちに焼結した以外は実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであった。
また、得られた炭素繊維のストランド強度は表２に示したとおり５．３ＧＰａであった。
【００９１】
比較例１：
紡糸原液を得る際に用いたフィルター装置のフィルター材部分を、平均断面積が３μｍ2 のＳＵＳ３１６製丸型金属長繊維を用いて厚さ０．２０ｍｍ、充填率２５％になるよう成形した不織布に、平均断面積が５０μｍ2 のＳＵＳ３１６製丸型金属長繊維を用いて厚さ０．１５ｍｍ、充填率３５％になるよう成形した不織布を重ねたのちに焼結し、さらに平均断面積が３１５μｍ2 のＳＵＳ３１６Ｌ製丸型金属長繊維を用いて厚さ０．４０ｍｍ、金属長繊維体積率３０％になるよう成形した不織布を重ねたのちに焼結した以外は、実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであり、実施例１と比較するとフィルター材交換頻度が多く、単糸切れ発生時の紡浴引取倍率も低くなった。
得られた炭素繊維のストランド強度は表２に示したとおり５．２ＧＰａとなり、実施例１と比較するとそれほど大きな差はなかった。
【００９２】
比較例２：
紡糸原液を得る際に用いたフィルター装置のフィルター材部分を、平均断面積が３μｍ2 のＳＵＳ３１６製丸型金属長繊維を用いて厚さ０．２０ｍｍ、充填率２０％になるよう成形した不織布に、平均断面積が３μｍ2 のＳＵＳ３１６製丸型金属長繊維を用いて厚さ０．２０ｍｍ、充填率３０％になるよう成形した不織布を重ねたのちに焼結し、さらに平均断面積が３μｍ2 のＳＵＳ３１６Ｌ製丸型金属長繊維を用いて厚さ０．４０ｍｍ、金属長繊維体積率３０％になるよう成形した不織布を重ねたのちに焼結した以外は、実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであり、実施例１と比較するとフィルター材交換頻度が多く、単糸切れ発生時紡浴引取倍率も低くなった。
得られた炭素繊維のストランド強度は表２に示したとおり５．０ＧＰａとなり、実施例１と大きな違いはなかった。
【００９３】
比較例３：
紡糸原液を得る際に用いたフィルター装置のフィルター材部分を、平均断面積が２０μｍ2 のＳＵＳ３１６製丸型金属長繊維を用いて厚さ０．２０ｍｍ、充填率４０％になるよう成形した不織布に、平均断面積が３５μｍ2 のＳＵＳ３１６製丸型金属長繊維を用いて厚さ０．２５ｍｍ、充填率３０％になるよう成形した不織布を重ねたのちに焼結し、さらに平均断面積が６５μｍ2 のＳＵＳ３１６Ｌ製丸型金属長繊維を用いて厚さ０．３０ｍｍ、金属長繊維体積率３５％になるよう成形した不織布を重ねたのちに焼結した以外は、実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであり、実施例１と比較するとフィルター材交換頻度は増加し、単糸切れ発生時紡浴引取倍率も低下した。
得られた炭素繊維のストランド強度は表２に示したとおり５．１ＧＰａとなり、実施例１と大きな違いはなかった。
【００９４】
比較例４：
紡糸原液を得る際に用いたフィルター装置のフィルター材部分を、平均断面積が６０μｍ2 のＳＵＳ３１６製丸型金属長繊維を用いて厚さ０．２０ｍｍ、充填率５０％になるよう成形した不織布に、平均断面積が１４０μｍ2 のＳＵＳ３１６製丸型金属長繊維を用いて厚さ０．２５ｍｍ、充填率４０％になるよう成形した不織布を重ねたのちに焼結し、さらに平均断面積が４２０μｍ2 のＳＵＳ３１６Ｌ製丸型金属長繊維を用いて厚さ０．２０ｍｍ、金属長繊維体積率７５％になるよう成形した不織布を重ねたのちに焼結した以外は、実施例１と同様に行った。フィルター材部分のパラメータは表１に示したとおりである。  
フィルター材の閉塞が非常に早かったため、濾過時の異物捕捉率、フィルター材交換頻度は測定できなかった。また、安定して紡糸することが非常に困難であったため、単糸切れ発生時紡浴引取倍率、紡浴屑糸発生量は測定できず、炭素繊維前駆体アクリロニトリル系繊維も得ることができなかった。
【００９５】
比較例５：
紡糸原液を得る際に用いたフィルター装置のフィルター材部分を、平均断面積が３０μｍ2 のＳＵＳ３１６製丸型金属長繊維を用いて厚さ０．４０ｍｍ、充填率１５％になるよう成形した不織布に、平均断面積が７０μｍ2 のＳＵＳ３１６製丸型金属長繊維を用いて厚さ０．５０ｍｍ、充填率１０％になるよう成形した不織布を重ねたのちに焼結し、さらに平均断面積が２１０μｍ2 のＳＵＳ３１６Ｌ製丸型金属長繊維を用いて厚さ０．５０ｍｍ、金属長繊維体積率１５％になるよう成形した不織布を重ねたのちに焼結した以外は、実施例１と同様に行った。フィルター材部分のパラメータは表１に示したとおりである。濾過時の異物捕捉率については表２に示したとおりであった。
ただ、検証途中でフィルターの変形及び破損を確認したため、安定して紡糸することが困難となり、フィルター材交換頻度、単糸切れ発生時紡浴引取倍率、紡浴屑糸発生量は測定できなかった。また、炭素繊維前駆体アクリロニトリル系繊維も得ることができなかった。
【００９６】
比較例６：
紡糸原液を得る際に用いたフィルター装置のフィルター材部分を平均断面積が６０μｍ2 のＳＵＳ３１６製丸型金属長繊維を用いて厚さ０．３０ｍｍ、充填率３５％になるよう成形した不織布に、平均断面積が１６０μｍ2 のＳＵＳ３１６製丸型金属長繊維を用いて厚さ０．３５ｍｍ、充填率３０％になるよう成形した不織布を重ねたのちに焼結した以外は、実施例１と同様に行った。フィルター材部分のパラメータは表１に示したとおりである。濾過時の異物捕捉率、フィルター材交換頻度及び紡糸時の単糸切れ発生時紡浴引取倍率、紡浴屑糸発生量についても表２に示したとおりであり、実施例１と比較するとフィルター材交換頻度は増加した。
得られた炭素繊維のストランド強度は表２に示したとおり５．２ＧＰａとなり、実施例１と大きな違いはなかった。
【００９７】
比較例７：
紡糸原液を得る際にフィルター装置を用いて濾過をしなかった以外は実施例１と同様に行った。フィルター材部分のパラメータは表１に示したとおりである。フィルターを用いていないため、フィルター装置の評価は行っていない。紡糸時の単糸切れ発生時紡浴引取倍率、紡浴屑糸発生量についても表２に示したとおりであり、実施例１と比較すると単糸切れ発生時紡浴引取倍率が低下し、紡浴屑糸発生量についても大幅に増加した。
また、得られた炭素繊維のストランド強度については表２に示したとおり３．９ＧＰａ
となり、実施例１と比較すると１．４ＧＰａも低下した。
【００９８】
実施例５：                                                                    
［アクリロニトリル系重合体の製造］
アクリロニトリル系重合体は、オーバーフロー式の重合容器に、以下のように各原料を供給すると共に重合容器内の温度を５０℃に維持しながら攪拌し、オーバーフローした重合体スラリーを洗浄、乾燥して製造した。重合容器内には、常に脱イオン水７４．７５質量％と、モノマー２５質量％（組成比（質量比）、アクリロニトリル（ＡＮ）：２−ヒドロキシエチルメタクリレート（ＨＥＭＡ）＝９６：４）と、過硫酸アンモニウム０．１質量％、亜硫酸水素アンモニウム０．１５質量％、硫酸第一鉄７水和物２質量ｐｐｍとを、各原料をそれぞれ連続して供給すると共に、ｐＨ３．０となるように硫酸を適量添加した。得られたアクリロニトリル系重合体の組成は、ＡＮ単量体単位：ＨＥＭＡ単量体単位（質量比）＝９６：４であった。
【００９９】
［アクリロニトリル系重合体溶液（紡糸原液）の製造］
上記で得たアクリロニトリル系重合体２１質量％、ジメチルアセトアミド７９質量％を混合し、加熱溶解したあとフィルター装置にて濾過を行ない、紡糸原液を得た。このとき用いたフィルター装置のフィルター材部分に平均断面積が８０μｍ2 のＳＵＳ３１６製丸型金属長繊維を用いて、厚さ０．２０ｍｍ、充填率３０％になるよう成形した不織布に、平均断面積が１００μｍ2 のＳＵＳ３１６製丸型金属長繊維を用いて、厚さ０．２０ｍｍ、充填率２５％になるよう成形した不織布を重ねたのちに焼結し、さらに平均断面積が１７５μｍ2 のＳＵＳ３１６Ｌ製丸型金属長繊維を用いて、厚さ０．３０ｍｍ、金属長繊維体積率２０％になるよう成形した不織布を重ねたのちに焼結したもので、フィルター材部分のパラメータは表１に示したとおりである。このときの異物捕捉率についても表２に示すとおりであった。
【０１００】
［炭素繊維前駆体アクリロニトリル系繊維の製造］
上記紡糸原液を濃度４５質量％、温度３５℃のジメチルアセトアミド水溶液からなる凝固浴中に、孔径６０μｍ、孔数２００００の紡糸ノズルより吐出し凝固糸を得た。このときの単糸切れ発生時紡浴引取倍率、紡浴屑糸発生量については表２に示すとおりであった。得られた凝固糸を空気中で１．１倍に延伸し、続いて熱水中で５．０倍に延伸しながら洗浄、脱溶剤した。脱溶剤した凝固糸をアミノ変性シリコーン系油剤分散液中に浸漬し、１４０℃の加熱ローラーで緻密乾燥化した。次いで、表面温度１９０℃のロールを用い１．５倍に延伸し、単繊維繊度２．５ｄｔｅｘの炭素繊維前駆体アクリロニトリル系繊維を製造した。このときのフィルター材交換頻度についても表２に示したとおりであった。
【０１０１】
［炭素繊維の製造］
前駆体繊維を、２２０〜３００℃の温度勾配を有する耐炎化炉に通し（耐炎化処理）、窒素雰囲気中で４００〜１３００℃の温度勾配を有する炭素化炉で焼成した（炭素化処理）。その後、電解酸化処理、サイジング処理を施し、炭素繊維とした。
得られた炭素繊維のストランド強度は表２に示したとおり４．７ＧＰａとなった。
【０１０２】
実施例６：
紡糸原液を得る際に用いたフィルター装置のフィルター材部分を平均断面積が１２５μｍ2 のＳＵＳ３１６製丸型金属長繊維を用いて厚さ０．３０ｍｍ、充填率３５％になるよう成形した不織布に、平均断面積が２４５μｍ2 のＳＵＳ３１６製丸型金属長繊維を用いて厚さ０．３０ｍｍ、充填率３０％になるよう成形した不織布を重ねたのちに焼結した以外は、実施例５と同様に行った。フィルター材部分のパラメータは表１に示したとおりである。濾過時の異物捕捉率、フィルター材交換頻度及び紡糸時の単糸切れ発生時の紡浴引取倍率、紡浴屑糸発生量についても表２に示したとおりであった。
得られた炭素繊維のストランド強度は表２に示したとおり４．６ＧＰａであった。
【０１０３】
実施例７：
紡糸原液を得る際に用いたフィルター装置のフィルター材部分を平均断面積が４０μｍ2 のＳＵＳ３１６製丸型金属長繊維を用いて厚さ０．１５ｍｍ、充填率３５％になるよう成形した不織布に、平均断面積が８０μｍ2 のＳＵＳ３１６製丸型金属長繊維を用いて厚さ０．１５ｍｍ、充填率３５％になるよう成形した不織布を重ねたのちに焼結した以外は、実施例５と同様に行った。フィルター材部分のパラメータは表１に示したとおりである。濾過時の異物捕捉率、フィルター材交換頻度及び紡糸時の単糸切れ発生時の紡浴引取倍率、紡浴屑糸発生量についても表２に示したとおりであった。
また、得られた炭素繊維のストランド強度は表２に示したとおり４．５ＧＰａであった。
【０１０４】
比較例８：
紡糸原液を得る際に用いたフィルター装置のフィルター材部分を平均断面積が６０μｍ2 のＳＵＳ３１６製丸型金属長繊維を用いて厚さ０．３０ｍｍ、充填率３５％になるよう成形した不織布に、平均断面積が１６０μｍ2 のＳＵＳ３１６製丸型金属長繊維を用いて厚さ０．３５ｍｍ、充填率３０％になるよう成形した不織布を重ねたのちに焼結した以外は、実施例５と同様に行った。フィルター材部分のパラメータは表１に示したとおりである。濾過時の異物捕捉率、フィルター材交換頻度及び紡糸時における単糸切れ発生時の紡浴引取倍率、紡浴屑糸発生量についても表２に示したとおりであり、実施例５と比較するとフィルター材交換頻度は増加した。
得られた炭素繊維のストランド強度は表２に示したとおり４．５ＧＰａとなり、実施例５と大きな違いはなかった。
【０１０５】
比較例９：
紡糸原液を得る際に用いたフィルター装置のフィルター材部分を、平均断面積が２５μｍ2 のＳＵＳ３１６製丸型金属長繊維を用いて厚さ０．３０ｍｍ、充填率３５％になるよう成形した不織布に、平均断面積が５５μｍ2 のＳＵＳ３１６製丸型金属長繊維を用いて厚さ０．３５ｍｍ、充填率３０％になるよう成形した不織布を重ねたのちに焼結した以外は実施例５と同様に行った。フィルター材部分のパラメータは表１に示したとおりである。濾過時の異物捕捉率、フィルター材交換頻度及び紡糸時における単糸切れ発生時紡浴引取倍率、紡浴屑糸発生量についても表２に示したとおりであり、実施例５と比較するとフィルター材交換頻度は増加し、単糸切れ発生時の紡浴引取倍率も低下した。
得られた炭素繊維のストランド強度は表２に示したとおり４．４ＧＰａとなり、実施例５と比較すると大きな違いは見られなかった。
【０１０６】
比較例１０：
紡糸原液を得る際にフィルター装置を用いて濾過をしなかった以外は実施例５と同様に行った。フィルター材部分のパラメータは表１に示したとおりである。フィルターを用いていないため、フィルター装置の評価は行っていない。紡糸時の単糸切れ発生時紡浴引取倍率、紡浴屑糸発生量についても表２に示したとおりであり、実施例５と比較すると単糸切れ発生時の紡浴引取倍率が低下し、紡浴屑糸発生量についても大幅に増加した。
また、得られた炭素繊維のストランド強度については表２に示したとおり３．８ＧＰａとなり、実施例５と比較すると０．９ＧＰａも低下した。
【０１０７】
比較例１１：
紡糸原液を得る際に用いたフィルター装置のフィルター材部分を、平均断面積が１０μｍ2 のＳＵＳ３１６製丸型金属長繊維を用いて厚さ０．０５ｍｍ、充填率４５％になるよう成形した不織布に、平均断面積が３０μｍ2 のＳＵＳ３１６製丸型金属長繊維を用いて
厚さ０．０５ｍｍ、充填率４５％になるよう成形した不織布を重ねたのちに焼結した以外は実施例５と同様に行った。フィルター材部分のパラメータは表１に示したとおりである。
フィルター材の閉塞が非常に早く、検証途中でフィルター材の変形も確認されたため、安定して紡糸することが困難となり、フィルター材交換頻度、単糸切れ発生時の紡浴引取倍率、紡浴屑糸発生量は測定できなかった。また、炭素繊維前駆体アクリロニトリル系繊維も得ることができなかった。
【０１０８】
比較例１２：
紡糸原液を得る際に用いたフィルター装置のフィルター材部分を、平均断面積が１０５μｍ2 のＳＵＳ３１６製丸型金属長繊維を用いて厚さ０．７０ｍｍ、充填率４０％になるよう成形した不織布に、平均断面積が３００μｍ2 のＳＵＳ３１６製丸型金属長繊維を用いて厚さ０．５０ｍｍ、充填率４５％になるよう成形した不織布を重ねたのちに焼結した以外は実施例５と同様に行った。フィルター材部分のパラメータは表１に示したとおりである。
フィルター材の閉塞が非常に早く、安定して紡糸することが困難となり、フィルター材交換頻度、単糸切れ発生時紡浴引取倍率、紡浴屑糸発生量は測定できなかった。また、炭素繊維前駆体アクリロニトリル系繊維も得ることができなかった。
【０１０９】
【表１】
0005741493.tif 000004
【０１１０】
【表２】
0005741493.tif 000005